Brevet FR2397705A1 — publié le 19790209

La présente invention se rapporte à un élément de résistance en forme de bande en matériau résistant pouvant, au moyen de cosses de raccordement, être brasé sur des connexions en cuivre dans des plaques de circuits imprimés. I1 existe sur le marché des éléments de résistance en forme de bande qui sont soudés dans les connexions au moyen de cosses de raccordement et d'une cosses de soudure. Un tel compo7 sant est compliqué, attendu que le matériau résistant usuel ne peut être brasé au cuivre qu en recourant à de telles mesures. La présente invention a par conséquent pour objet de réaliser un élément de résistance qui puisse entre brasé directement à l'endroit de la soudure, ctest-à-dire sans préparation spéciale ni élément de liaison. Ce résultat est atteint selon l'invention par le fait que l'élément de résistance est réalisé monobloc sous la forme d'une bande ondulée comportant des cosses de --raccordement à ses extrémités et est constitué par un matériau résistant contenant de 30 à 95 en poids de cuivre. Cet élément de résistance peut être brasé directement dans un bain de plomb-étain. Le bain peut entre réalisé sous la forme d'un bain tramé ordinaire ou d'un bain pour soudure à la vague. Le matériau résistant peut en particulier, contenir 40 à 70% en poids de cuivre. L'alliage Cu Ni 44, constitué de 44 ffi en poids de nickel et environ 55 en poids de cuivre ainsi que 1% en poids de -manganse convient particulièrement bien à cet effet. La résistance spécifique assez faible d'un tel matériau est compensée par l'exécution ondulée de la bande, si bien qutune assez longue bande peut être logée. L'invention sera mieux comprise à l'aide de la description d'un mode de réalisation pris comme exemple, mais non limitatif, et illustré par le dessin annexé, sur lequel la figure 1 est une vue latérale d'un élément de résistance; la figure 2 est une vue frontale de 1'élément de résistance selon la figure 1. L'6lément de résistance selon la figure 1 est réalisé monobloc sous la forme d'une bande ondulée 1 comportant des cosses de raccordement 2 à ses extrémités. I1 est constitué par un matériau résistant contenant environ 30 à 95% en poids de cuivre. Dans l'exemple représenté, on utilise du Cu Ni 44. I1 contient par conséquent 44% en poids de nickel, Ni, environ 55 s en poids de cuivre, Cu et I % en poids de manganèse, Mn. La bande 1 présente une largeur, visible sur la figure 2, d'environ 3 mm et a, dans l'exemple représenté, 0,4 mm d'épaisseur. Le matériau est blanc et adouci par recuit et présente une résistance spécifique de 0,49 # . mm. m Pour une longueur d'environ 70 mm, la résistance de la bande est d'environ 32 m Q. REVENDICATIONS 1. Elément de résitance sous la forme d'une bande en matériau résistant pouvant, au moyen de cosses de raccordement, être brasé sur des connexions en cuivre dans des plaques de circuits imprimés, caractérisé par le fait que ltélément de résistance est réalisé monobloc sous la forme d'une bande ondulée avec cosses de raccordement à ses extrémités et est constitué par un matériau résistant contenant de 30 à 95% en poids de cuivre. 2. Elément de résistance selon la revendication 1, carac térisé par le fait qu'il comporte un matériau résistant contenant 40 à 70 % en poids de cuivre. 3. élément de résistance selon les revedications 1 et 2, caractérisé par le fait que le matériau résistant est du Cu Ni 44, c'est-à-dire constitué de 44% en poids de Ni et environ 55% en poids de Cu ainsi que 1% en poids de Mn.